Matériau comprenant un substrat (30) revêtu sur une face (29) d’un empilement de couches minces (14’) à propriétés de réflexion dans l'infrarouge et/ou dans le rayonnement solaire comportant n couches fonctionnelles métalliques (140, 180), n étant un nombre entier ≥ 2, en particulier n couches fonctionnelles métalliques à base d’argent ou d’alliage métallique contenant de l'argent et n + 1 revêtements antireflet (120, 160, 200), lesdits revêtements antireflet comportant chacun au moins une couche diélectrique (125, 165, 205), chaque couche fonctionnelle (140, 180) étant disposée entre deux revêtements antireflet, caractérisé en ce que au moins un, voire plusieurs ou chaque, revêtement antireflet situé plus loin de ladite face (29) qu’une couche fonctionnelle comporte une couche diélectrique de nitrure à base d’aluminium et de silicium Al x Si y N z (165, 205) qui présente une proportion atomique d’aluminium par rapport au total d’aluminium et de silicium comprise entre 91,0% et 55,0 %, voire entre 90,0 % et 60,0 %, ladite couche diélectrique de nitrure à base d’aluminium et de silicium Al x Si y N z (165) présentant de préférence une épaisseur physique qui est comprise entre 5,0 et 100,0 nm, voire entre 7,0 et 95,0 nm, voire entre 10,0 et 90,0 nm. Matériau selon la revendication 1, ledit revêtement antireflet comportant ladite couche diélectrique de nitrure à base d’aluminium et de silicium Al x Si y N z (165, 205) comporte une couche diélectrique supérieure de nitrure et/ou d’oxyde située plus loin de ladite face (29) du substrat que ladite couche diélectrique de nitrure à base d’aluminium et de silicium Al x Si y N z (165, 205), ladite couche diélectrique supérieure étant de préférence au contact, au-dessus de ladite couche diélectrique de nitrure à base d’aluminium et de silicium Al x Si y N z (165, 205). Matériau selon la revendication 2, dans lequel ladite couche diélectrique supérieure présente une épaisseur comprise entre 5,0 et 75,0 nm, voire entre 7,0 et 70,0 nm, voire entre 10,0 et 65,0 nm. Matériau selon la revendication 2 ou 3, dans lequel ladite couche diélectrique supérieure est une couche diélectrique de nitrure à base de silicium Si y’ N z’ (167, 207). Matériau selon l’une quelconque des revendications 2 à 4, dans lequel ladite couche diélectrique supérieure de nitrure et/ou d’oxyde est une couche diélectrique d’oxyde (166), de préférence à base de zinc et d’étain. Matériau selon l’une quelconque des revendications 1 à 5, ledit revêtement antireflet comportant ladite couche diélectrique de nitrure à base d’aluminium et de silicium Al x Si y N z (165, 205), comporte une seconde couche diélectrique de nitrure à base d’aluminium et de silicium Al x Si y N z (165’), ladite seconde couche diélectrique de nitrure à base d’aluminium et de silicium Al x Si y N z (165’) présentant de préférence une épaisseur physique qui est comprise entre 5,0 et 100,0 nm, voire entre 7,0 et 95,0 nm, voire entre 10,0 et 90,0 nm. Matériau selon l’une quelconque des revendications 1 à 6, dans lequel ladite couche diélectrique, ou lesdites couches diélectriques, de nitrure à base d’aluminium et de silicium Al x Si y N z (165, 165’, 205) ne comporte(nt) pas d’oxygène. Matériau selon l’une quelconque des revendications 1 à 7, dans lequel un revêtement antireflet (20) situé entre ladite face (29) et une couche fonctionnelle métallique (140) qui est la plus proche de ladite face (29) ne comporte pas de couche diélectrique de nitrure à base d’aluminium et de silicium Al x Si y N z qui présente une proportion atomique d’aluminium par rapport au total d’aluminium et de silicium comprise entre 91,0% et 55,0 %, voire entre 90,0 % et 60,0 %. Matériau selon l’une quelconque des revendications 1 à 8, dans lequel ledit revêtement antireflet comportant ladite couche diélectrique de nitrure à base d’aluminium et de silicium Al x Si y N z (165) est situé entre deux couches fonctionnelles. Matériau selon l’une quelconque des revendications 1 à 9, dans lequel ledit empilement de couches minces (14’) comporte une couche de protection (300), finale, la plus loin de ladite face (29), présentant une épaisseur comprise entre 0,5 et 4,5 nm. Vitrage multiple comportant un matériau selon l’une quelconque des revendications 1 à 10, et au moins un autre substrat (10), les substrats (10, 30) étant maintenus ensemble par une structure de châssis (90), ledit vitrage réalisant une séparation entre un espace extérieur (ES) et un espace intérieur (IS), dans lequel au moins une lame de gaz intercalaire (15) est disposée entre les deux substrats. Vitrage feuilleté (200) comportant un matériau selon l’une quelconque des revendications 1 à 10, au moins un autre substrat (50) et au moins une feuille intercalaire (40) de matière plastique située entre lesdits substrats (30, 50).